(57)【要約】【課題】臭気のない塩化ビニル成形物を添加物の追加のみで提供する。【解決手段】塩化ビニルに適量のハイドロタルサイトを添加することにより、塩化ビニルポリマーの熱分解を抑えて揮発性有機溶剤などの発生が減少すると共に、発生した揮発性有機溶剤などが短時間に吸着される。【選択図】      図１
2004323734.tif 000002
【特許請求の範囲】
【請求項１】
塩化ビニルと添加物を加熱溶融して所定の形状に成形される塩化ビニル組成物において、
前記塩化ビニルに添加物として適量のハイドロタルサイトを配合して、塩化ビニルポリマーの熱分解を抑えて揮発性有機溶剤などの発生を減じると共に、発生した揮発性有機溶剤などを吸着したことを特徴とする塩化ビニル組成物。
【請求項２】
前記塩化ビニル１００重量部に対し、ハイドロタルサイト１〜５重量部を配合して、塩化ビニルポリマーの熱分解を抑えると共に、揮発性有機溶剤などを吸着しながら、ハイドロタルサイトのブルーミングを抑えた請求項１記載の塩化ビニル組成物。
【請求項３】
請求項１または２記載の塩化ビニル組成物を円筒状に成形してなるホース。
【発明の詳細な説明】
【０００１】
【発明の属する技術分野】
本発明は、用途によって臭気が問題となる塩化ビニル成形物及び例えばシャワーホースなどの給水・給湯用配管や水道用配管に適したホースに関する。
詳しくは、塩化ビニルと添加物を加熱溶融して所定の形状に成形される塩化ビニル組成物及び同組成物からなるホースに関する。
【０００２】
【従来の技術】
従来、この種のホースとして、所定厚さのポリオレフィン系樹脂からなる内層と、柔軟性を有する熱可塑性エラストマーまたは加硫ゴムからなる外層とからなる内面層チューブと、この外側を囲う補強層とからなり、この内面層チューブの外層中に存在する老化防止剤の含有量が、内層中に存在する老化防止剤の含有量の０．１〜５倍の範囲で含有することにより、水や湯中の規定された条件下における残留塩素の濃度を保ち、かつ、臭いや色がつくことを防ぐことのできるホースで、しかも従来の柔軟性を有した給水・給湯ホースの欠点であった耐塩素水性（耐カルキ性）を改善し、より長寿命の給水・給湯用ホースを提案している（例えば、特許文献１参照）。
【０００３】
【特許文献１】
特開平１０−２４６６号公報（第１〜２頁）
【０００４】
【発明が解決しようとする課題】
しかし乍ら、このような従来のホースで述べられた消臭技術は、一般的に広く普及している塩化ビニル製ホースなどの塩化ビニル組成物には適用できなかった。
一方、塩化ビニル製ホースの製造工程において、塩化ビニルの加工時に生じる独特の臭気を抜くために、ホース製造後に加熱炉でアニーリングすることにより、ホースを脱臭処理することも検討されているが、その反面において、ホースの内外径が小さくなったり、長さが短くなるなどの別な問題がある。
そこで、本願の発明者が塩化ビニル製ホースの臭気発生原因を研究したところ、ホースの加工時に塩化ビニル及び添加物の混合物を加熱溶解すると、塩化ビニルポリマーが熱分解して、例えばキシレン、トルエン、エチルベンゼンなどの揮発性有機溶剤などが発生し、これら揮発性有機溶剤と可塑剤の酸化臭が臭気の基になることが解った。
【０００５】
本発明のうち請求項１記載の発明は、臭気のない塩化ビニル成形物を添加物の追加のみで提供することを目的としたものである。
請求項２記載の発明は、請求項１に記載の発明の目的に加えて、臭気吸着機能を維持しながら外観不良による商品価値の低下を防止することを目的としたものである。
請求項３記載の発明は、臭気のない塩化ビニル製ホースを添加物の追加のみで提供することを目的としたものである。
【０００６】
【課題を解決するための手段】
前述した目的を達成するために、本発明のうち請求項１記載の発明は、塩化ビニルに添加物として適量のハイドロタルサイトを配合して、塩化ビニルポリマーの熱分解を抑えて揮発性有機溶剤などの発生を減じると共に、発生した揮発性有機溶剤などを吸着したことを特徴とするものである。
請求項２記載の発明は、請求項１記載の発明の構成に、前記塩化ビニル１００重量部に対し、ハイドロタルサイト１〜５重量部を配合して、塩化ビニルポリマーの熱分解を抑えると共に、揮発性有機溶剤などを吸着しながら、ハイドロタルサイトのブルーミングを抑えた構成を加えたことを特徴とする。
請求項３記載の発明は、請求項１または２記載の塩化ビニル組成物を円筒状に成形したことを特徴とする。
【０００７】
【作用】
請求項１の発明の作用は、塩化ビニルに適量のハイドロタルサイトを添加することにより、塩化ビニルポリマーの熱分解を抑えて揮発性有機溶剤などの発生が減少すると共に、発生した揮発性有機溶剤などが短時間に吸着されるものである。
請求項２の発明の作用は、請求項１記載の発明の作用に加えて、塩化ビニル１００重量部に対するハイドロタルサイトの添加量が１重量部未満の場合には、ビニルポリマーの熱分解の抑制及び揮発性有機溶剤などの吸着に十分な効果が得られず、これと逆に５重量部より多い場合には、ハイドロタルサイトのブルーミングが発生して、外観不良の原因となる。
請求項３の発明の作用は、添加物として適量のハイドロタルサイトが塩化ビニルに配合された塩化ビニル組成物を円筒状に成形することにより、塩化ビニルポリマーの熱分解を抑えて揮発性有機溶剤などの発生が減少すると共に、発生した揮発性有機溶剤などが短時間に吸着され、或いは塩化ビニル１００重量部に対し、ハイドロタルサイト１〜５重量部が配合された塩化ビニル組成物を円筒状に成形することにより、上記ビニルポリマーの熱分解の抑制及び揮発性有機溶剤などの吸着に十分な効果を得ながら、ハイドロタルサイトのブルーミングが抑えられる。
【０００８】
【発明の実施の形態】
以下、本発明の各実施例に基づいて説明する。
実施例１〜４では、可撓性がある塩化ビニル組成物及び同組成物からなるホースの場合を示し、これらは軟質塩化ビニルと添加物を加熱溶融して所定の形状に成形される。
【０００９】
塩化ビニルの添加物としては、例えばホースなどの製造時に使用する可塑剤や安定剤や着色剤などが従来周知な添加量で配合されると共に、適量のハイドロタルサイトを配合することにより、塩化ビニル及び添加物の混合物を加熱溶解した際に、塩化ビニルポリマーの熱分解を抑えて、例えばキシレン、トルエン、エチルベンゼンなどの揮発性有機溶剤などの発生を減じると共に、発生した揮発性有機溶剤などを吸着させる。
ここで、上記ハイドロタルサイトは、公知のハイドロタルサイト化合物などが含まれる。
【００１０】
実施例１には、塩化ビニル１００重量部に対し、ハイドロタルサイト０．５重量部を配合して、円筒状のホースを成形した。
【００１１】
実施例２には、塩化ビニル１００重量部に対し、ハイドロタルサイト２重量部を配合して、実施例１と同形状のホースを成形した。
【００１２】
実施例３には、塩化ビニル１００重量部に対し、ハイドロタルサイト３重量部を配合して、実施例１と同形状のホースを成形した。
【００１３】
実施例４には、塩化ビニル１００重量部に対し、ハイドロタルサイト５重量部を配合して、実施例１と同形状のホースを成形した。
【００１４】
更に比較例として、ハイドロタルサイトが全く添加されない実施例１〜４と同形状のホースを成形した。
【００１５】
そして、これら実施例１〜４及び比較例の臭気強度を、成形した日から４０日後までを測定した結果を図１のグラフに示す。
なお、この臭気測定には、測定機器としてカルモア社の臭い測定器「カルモアΣ」を使用した。
【００１６】
その結果、実施例２〜４は、その成形日から約一週間後に、臭気強度が１５０まで急激に低下し、約二週間後には比較例の約半分に近い、人が臭いを感じない臭気領域のである臭気強度ｌ００に達することが判明した。
【００１７】
即ち、ホースの場合は、その製造日から約二週間後に消費者へ届くように管理・流通すれば、消費者はホースの臭いを全く感じないことになる。
【００１８】
これに続いて、更にハイドロタルサイトの添加量が異なるホースを成形して測定した結果、塩化ビニル１００重量部に対するハイドロタルサイトの添加量が１重量部未満の場合には、塩化ビニルポリマーの熱分解の抑制及び揮発性有機溶剤などの吸着に十分な効果が得られないことが解った。
【００１９】
また、これと逆に塩化ビニル１００重量部に対するハイドロタルサイトの添加量が５重量部より多い場合には、ハイドロタルサイトのブルーミング（表面に析出）が発生して、外観不良の原因となることが解った。
【００２０】
一方、塩化ビニル組成物の臭気発生原因には、上述した塩化ビニルポリマーの熱分解による揮発性有機溶剤などの発生以外に可塑剤の酸化臭があり、この可塑剤の酸化を抑えるために酸化防止剤の添加にも注目して、ハイドロタルサイトと酸化防止剤の配合を様々に変更して脱臭効果を検証した。
【００２１】
具体的には、実施例５（塩化ビニル１００重量部に対し、酸化防止剤０．５重量部を配合したもの）と、実施例６（塩化ビニル１００重量部に対し、ハイドロタルサイト０．５重量部と酸化防止剤０．５重量部を配合したもの）を用意し、これらと上述した実施例２（塩化ビニル１００重量部に対し、ハイドロタルサイト２重量部を配合したもの）及び比較例（ハイドロタルサイトが全く添加されないもの）の臭気強度を、成形した日から４０日後までを測定した結果を図２のグラフに示す。
【００２２】
その結果、酸化防止剤が添加された実施例５及び実施例６は、酸化防止剤が添加されずにハイドロタルサイトのみが添加された実施例２より臭気強度が高いため、ハイドロタルサイトだけで十分な脱臭効果が得られることが判明した。
【００２３】
その理由は必ずしも明確ではないが、ハイドロタルサイトは層状複酸化物の無機材料で、一般的には医薬品として制酸剤や光触媒の吸着材などに利用されるものであるが、塩化ビニル組成物の場合には可塑剤の酸化を抑える酸化防止剤としての機能をも併せ持ちながら、塩化ビニルポリマーの熱分解を抑えて揮発性有機溶剤などの発生を減じると共に、発生した揮発性有機溶剤などを短時間に吸着しているものと考えられる。
【００２４】
尚、前示実施例では、可撓性がある塩化ビニル組成物からなるホースの場合のみを示したが、これに限定されず、例えばシートやそれ以外の可撓性を特徴とした成形品であれば有効である。
また、可撓性のない硬質塩化ビニルからなる塩化ビニル組成物についても同様なことが言える。
【００２５】
更に、ホースの構造について詳しく説明しなかったが、内層と外層の間に補強層としてブレード（補強糸）を螺旋状に巻き付け一体化した積層ホース（ブレードホース）や、不透明な内層と透明な外層との間に補強材として、少なくとも表面が金属色に光る断面矩形の帯状補強材と、断面円形の線状補強材を螺旋状に巻き付けて一体化した螺旋補強ホース（フォーランホース）に限らず、それ以外に外層と内層との間に、断面矩形の帯状補強材及び断面円形の線状補強材のどちらか一方のみを巻き付けて一体化したり、例えばガラス繊維や難燃性繊維などの糸状補強材を編組したり、螺旋状に巻き付けて一体化した従来周知の軟質ホースか、或いは単層構造のものなど、その構造に関係なく同様な消臭結果が得られる。
【００２６】
【発明の効果】
以上説明したように、本発明のうち請求項１記載の発明は、塩化ビニルに適量のハイドロタルサイトを添加することにより、塩化ビニルポリマーの熱分解を抑えて揮発性有機溶剤などの発生が減少すると共に、発生した揮発性有機溶剤などが短時間に吸着されるので、臭気のない塩化ビニル成形物を添加物の追加のみで提供できる。
従って、製造後に加熱炉でアニーリングして脱臭処理を行う従来のものに比べ、製造後の処理が必要なくて製造コストの低減化が図れる。
【００２７】
請求項２の発明は、請求項１の発明の効果に加えて、塩化ビニル１００重量部に対するハイドロタルサイトの添加量が１重量部未満の場合には、ビニルポリマーの熱分解の抑制及び揮発性有機溶剤などの吸着に十分な効果が得られず、これと逆に５重量部より多い場合には、ハイドロタルサイトのブルーミングが発生して、外観不良の原因となるので、臭気吸着機能を維持しながら外観不良による商品価値の低下を防止できる。
【００２８】
請求項３の発明は、請求項１または２の発明の効果に加えて、添加物として適量のハイドロタルサイトが塩化ビニルに配合された塩化ビニル組成物を円筒状に成形することにより、塩化ビニルポリマーの熱分解を抑えて揮発性有機溶剤などの発生が減少すると共に、発生した揮発性有機溶剤などが短時間に吸着され、或いは塩化ビニル１００重量部に対し、ハイドロタルサイト１〜５重量部が配合された塩化ビニル組成物を円筒状に成形することにより、上記ビニルポリマーの熱分解の抑制及び揮発性有機溶剤などの吸着に十分な効果を得ながら、ハイドロタルサイトのブルーミングが抑えられるので、臭気のない塩化ビニル製ホースを添加物の追加のみで提供できる。
従って、ホース製造後に加熱炉でアニーリングしてホースの脱臭処理を行う従来のものに比べ、ホースの内外径が小さくなったり、長さが短くなるなどの消臭以外が発生せず、例えばシャワーホースなどの給水・給湯用配管や水道用配管として好適に使用できる。
【図面の簡単な説明】
【図１】本発明のホースの臭気測定結果を示すグラフである。
【図２】酸化防止剤を添加した場合の臭気測定結果を示すグラフである。
【図１】
2004323734.tif 000003
【図２】
2004323734.tif 000004